紫外線領域および短波長可視光線領域の光線を遮光する遮光性積層包装材料であって、熱可塑性樹脂フィルムと熱溶着層との間に、遮光層と酸素バリア層とを、任意の順序で介在させて構成されており、前記遮光層が、2層の透明着色インキ層の間に紫外線吸収剤含有の紫外線遮光インキ層をはさんだサンドイッチ構造の層であり、かつ、波長340nmの平行透過光の透過率が2パーセント未満、波長480nmの平行透過光の透過率が1パーセント未満、ヘイズ値が35未満であることを特徴とする遮光性積層包装材料。前記紫外線遮光インキ層中の紫外線吸収剤が、平均粒径が0.4μm以上の無機金属微粒子であることを特徴とする請求項1に記載の遮光性積層包装材料。前記透明着色インキ層が、透明黄色インキ、透明オレンジ色インキ、透明赤色インキのいずれかひとつ、または、これらの混色であることを特徴とする請求項1または2に記載の遮光性積層包装材料。前記遮光層が接着剤層に隣接して積層されており、この遮光層に隣接する接着剤層の乾燥時塗布量が3g/m2未満であることを特徴とする請求項1~3のいずれかに記載の遮光性積層包装材料。本発明は、従来技術の問題を解決するためになされたものであり、糖、電解質液、アミノ酸、ビタミン類などの液薬剤が充填される輸液バッグの2次包装としての外装袋に、充填物の品質を劣化させないための、酸素の進入を防止するバリア性や、紫外線および短波長可視光線に対する遮光性が必要とされており、かつ、それ以外の可視光線領域では、中の輸液バッグの文字が容易に視認できるよう透明性が保持されることが必要とされており、それらを備えた遮光性包装材料を提供することを課題とするものである。請求項1の発明は、紫外線領域および短波長可視光線領域の光線を遮光する遮光性積層包装材料であって、熱可塑性樹脂フィルムと熱溶着層との間に、遮光層と酸素バリア層とを、任意の順序で介在させて構成されており、前記遮光層が、2層の透明着色インキ層の間に紫外線吸収剤含有の紫外線遮光インキ層をはさんだサンドイッチ構造の層であり、かつ、波長340nmの平行透過光の透過率が2パーセント未満、波長480nmの平行透過光の透過率が1パーセント未満、ヘイズ値が35未満であることを特徴とする遮光性積層包装材料である。請求項2の発明は、前記紫外線遮光インキ層中の紫外線吸収剤が、平均粒径が0.4μm以上の無機金属微粒子であることを特徴とする請求項1に記載の遮光性積層包装材料である。請求項3の発明は、前記透明着色インキ層が、透明黄色インキ、透明オレンジ色インキ、透明赤色インキのいずれかひとつ、または、これらの混色であることを特徴とする請求項1または2に記載の遮光性積層包装材料である。請求項4の発明は、前記遮光層が接着剤層に隣接して積層されており、この遮光層に隣接する接着剤層の乾燥時塗布量が3g/m2未満であることを特徴とする請求項1~3のいずれかに記載の遮光性積層包装材料である。請求項1の発明は、輸液バッグの2次包装としての外装袋用積層包装材料における、紫外線領域および短波長可視光線領域の光線を遮光する積層包装材料であって、熱可塑性樹脂フィルムと熱溶着層との間に、遮光層と酸素バリア層とを、任意の順序で介在させて構成されており、前記遮光層が、2層の透明着色インキ層の間に紫外線吸収剤含有の紫外線遮光インキ層をはさんだサンドイッチ構造の層にすることによって、波長340nmの平行透過光の透過率が2パーセント未満、波長480nmの平行透過光の透過率が1パーセント未満、ヘイズ値が35未満となり、紫外線領域、および短波長可視光線領域を遮光でき、それ以外の可視光線領域では、透明性が保持されており、中の輸液バッグの文字が容易に視認できるようという効果を有するものである。すなわち、請求項1の発明は、糖、電解質液、アミノ酸、ビタミン類などの液薬剤が充填される輸液バッグの2次包装としての外装袋用積層包装材料であって、上記層構成にすることによって、酸素の進入を防止でき、充填物である液薬剤の品質を劣化させない効果を有するものであり、上記層構成にすることによって、紫外線および短波長可視光線を遮光でき、ビタミン類などの変質を防止することができる効果を有するものであり、上記層構成にすることによって、それ以外の可視光線領域において、透明性が保持でき、中の輸液バッグの文字が容易に視認でき、かつ、輸液の残量も容易に認識でき、さらに、酸素インジケーターの変色も容易に認識可能であるという効果も有するものである。請求項2の発明は、前記紫外線遮光インキ層中の紫外線吸収剤を、平均粒径が0.4μm以上の無機金属顔料微粒子とすることによって、前記紫外線遮光インキ中での分散を行い易くすることができ、均一に塗布が可能となるという効果を有するものである。すなわち、前記紫外線吸収剤として、0.1μm以下の無機金属顔料の超微粒子を用いた場合には、凝集し易すく、粒子が巨大化したり、分散が悪くなり、加工性が著しく低下するものである。請求項3の発明は、前記遮光層における、前記透明着色インキ層が、透明黄色インキ、透明オレンジ色インキ、透明赤色インキのいずれかひとつ、または、これらの混色であることにすることによって、短波長可視光線領域400~500nmにおける、光線透過率が1パーセント未満とすることができる効果を有するものであり、かつ、ビタミン類などの変質を防止することができる効果を有するものである。請求項4の発明は、請求項1の発明によって、前記接着剤層の接着剤塗布量を、3g/m2乾燥時ドライ塗布量未満の塗布量において、接着剤塗布表面を平滑にすることができるので、エージング後の外観不良を改善できるという効果を有するものである。本発明は、輸液バッグの2次包装としての遮光性積層包装材料における、紫外線領域および短波長可視光線領域の光線を遮光する積層包装材料であって、熱可塑性樹脂フィルムと熱溶着層との間に、遮光層と酸素バリア層とを、任意の順序で介在させて構成されており、前記遮光層が、2層の透明着色インキ層の間に紫外線吸収剤含有の紫外線遮光インキ層をはさんだサンドイッチ構造の層にすることによって、平行透過光において340nmの透過率が2パーセント未満、480nmの透過率が1パーセント未満、ヘイズ値透明性が35パーセント未満となる遮光性積層包装材料である。前記遮光性積層包装材料の層構成としては、代表的には、図1のa、bや図2のa、bに示すように、熱可塑性樹脂フィルム基材2の片面に、四通りの層構成を設けることが考えられる、すなわち、その第一番目は、まず透明着色インキ層3と紫外線吸収剤含有の紫外線遮光インキ層4と透明着色インキ層3をこの順に積層した遮光層5を設け、その上に接着剤層6、酸素バリア層7、接着剤層6、熱溶着層8をこの順に設けた図1のaに示すような層構成である。その第二番目は、熱可塑性樹脂フィルム基材2の片面に、まず接着剤層6を設け、その上に酸素バリア層7、透明着色インキ層3と紫外線吸収剤含有の紫外線遮光インキ層4と透明着色インキ層3をこの順に積層した遮光層5、接着剤層6、熱溶着層8をこの順に設けた図1のbに示すような層構成である。その第三番目は、熱可塑性樹脂フィルム基材2の片面に、まず接着剤層6を設け、その上に透明着色インキ層3と紫外線吸収剤含有の紫外線遮光インキ層4と透明着色インキ層3をこの順に積層した遮光層5、接着剤層6、酸素バリア層7、接着剤層6、熱溶着層8をこの順に設けた図2のaに示すような層構成である。その第四番目は、熱可塑性樹脂フィルム基材2の片面に、まず接着剤層6を設け、その上に酸素バリア層7、接着剤層6、透明着色インキ層3と紫外線吸収剤含有の紫外線遮光インキ層4と透明着色インキ層3をこの順に積層した遮光層5、接着剤層6、熱溶着層8をこの順に設けた図2のbに示すような層構成である。前記遮光層の層構成において、図3のaやbの透明黄色インキ層14と紫外線吸収剤含有の紫外線遮光インキ層15と透明黄色インキ層14をこの順に積層してなる層構成の遮光層19は、図4のaやbの透明黄色インキ層14と透明黄色インキ層14と紫外線吸収剤含有の紫外線遮光インキ層15をこの順に積層してなる層構成の遮光層20と比較すると、500nm以上の可視光線領域でのヘイズ値透明性において、低く、透明性において優れているものである。また、前記遮光層の層構成において、図5のaの紫外線遮光インキ層4のみの層構成の遮光層11は、紫外線領域のみの遮光性を有しているものであるが、図5のbの透明着色インキ層3と紫外線吸収剤含有の紫外線遮光インキ層4と透明着色インキ層3をこの順に積層してなる層構成の遮光層5は、紫外線領域のみならず、短波長可視光線領域をも遮光でき、かつ、それ以外の可視光線領域では、優れた透明性を保持できているものである。前記熱可塑性樹脂フィルム基材2としては、例えば、ポリエチレンテレフタレートなどのポリエステル系、ポリプロピレンなどのポリオレフィン系、ポリスチレンなどのポリスチレン系、環状オレフィン、ポリ塩化ビニル、ポリアミド、ポリカーボネートなどの熱可塑性樹脂から選ばれる1種又は2種以上の混合物などからなる透明なフィルム、及びこれらの積層フィルムなどを用いることができ、汎用的であること、耐熱性があり又強度的に優れること、透明性も良好であることからポリエチレンテレフタレートなどのポリエステル系フィルムを用いることが好ましい。前記熱可塑性樹脂フィルム基材2は、紫外線吸収又は遮断剤を練り込んだ樹脂組成物にて製膜されたフィルムや、紫外線吸収又は遮断剤を浸透させたフィルムなどの紫外線吸収遮断処理が施されたものを用いることもできる。熱可塑性樹脂フィルム基材2は、波長600~800nmで光線透過率が80以上の透明性に優れるものが用いられる。熱可塑性樹脂フィルム基材2の厚さは、概ね10~70μm程度である。前記紫外線遮光インキ層4の紫外線吸収剤としては、ベンゾトリアゾール系化合物、ベンゾフェノン系化合物、シアノアクリレート系化合物、サリシレート系化合物などの有機系紫外線吸収剤、酸化チタン、酸化亜鉛、酸化セリウムなどの無機系紫外線遮断剤などを用いることができる。しかし、ベンゾトリアゾール系化合物、ベンゾフェノン系化合物、シアノアクリレート系化合物、サリシレート系化合物などの有機系紫外線吸収剤などは、内袋医薬液中に溶出して、最終てきには、人体内に入り込む危険性は否定できないため、酸化チタン、酸化亜鉛、酸化セリウムなどの無機系紫外線遮断剤などを好ましく用いることができる。前記透明着色インキ層3としては、グラビア印刷、フレキソ印刷、スクリーン印刷等の慣用の印刷法により印刷インキであれば、使用できるものであるが、本発明に用いるには、透明性が要求されるので、着色剤としては、有機顔料、有機染料油溶性染料、分散染料を含むなどの内、昇華性が低く、耐光性に優れ、突然変異原性を示さないものが使用できる。前記透明着色インキ層3は、前記熱可塑性樹脂フイルム基材2の内面全体に形成される。適当なバインダーに分散溶解させ、グラビアコーティング法などの印刷法などによって塗布することにより、また、前記透明着色インキ層3の厚みは、遮光性と視認性を考慮して適宜設計されるものであり、余りに薄いと遮光性に劣り、逆に厚すぎると視認性が低下するため、例えば乾燥厚約0.5~5μm程度が好ましい。尚、各インキ層を形成する際には、塗布するインキに、必要に応じて、透明メジウムインキなどの着色剤成分を含まない透明インキを混合することにより、上記インキ層の厚みを調整することができる。前記接着剤層6の接着剤としては、ドライラミネート用の一般的なものが使用でき、二液硬化型ウレタン系接着剤や二液硬化型ポリエステルウレタン系接着剤などが用いることができる。前記酸素バリア層7としては、酸素バリア性を満たすために、ポリ塩化ビニリデン樹脂コートを施したプラスチックフィルム、エチレンビニルアルコール共重合体フィルム、ポリビニルアルコールフィルムや、酸化アルミニウム酸化珪素などを蒸着したポリエチレンテレフタレートフィルム、酸化アルミニウム酸化珪素などを蒸着した延伸ナイロンフィルムや、エチレンビニルアルコール共重合体や6ナイロンを中間層に有するバリアナイロンなどが用いられる。前記熱溶着層8としては、熱溶着可能なものであれば特に限定されず、例えば、線状低密度ポリエチレン、高密度ポリエチレン、メタロセン触媒ポリエチレンなどのポリエチレン、ポリプロピレン、エチレン-酢酸ビニル共重合体などを用いることができる。前記熱溶着層8は、例えば前記熱可塑性樹脂フイルム基材2の最内面側に、公知のラミネート法、例えば押出ラミネート法や、透明な接着剤を用いるドライラミネート法などによって積層することができる。これらのなかでは、前記熱溶着層8表面の凹凸が小さく、より透明な積層フィルムを得ることができる点から、ドライラミネート法で積層することが好ましい。この場合、その接着剤としては、透明性の高いものが用いられる。尚、熱溶着層8が設けられた遮光性積層包装材料は、ヒートシール等によって簡易に袋状などに形成することができる。以下に、本発明の具体的実施例について説明する。本発明は、下記実施例に限定されるものではない。図3のaに示す層構成は、実施例1の層構成であって、基材層21の上に、遮光層19、接着剤層16、酸素バリア層17、接着剤層16、熱溶着層18をこの順に設けたものである。基材層21は、東洋紡績株製、PET、ポリエステルテレフタレートフィルム、E5100、12μm、片面コロナ処理。遮光層19は、透明黄色インキ14/紫外線遮光インキ層15/透明黄色インキ14。透明黄色インキ14は、DICグラフィック株製、ユニビアNT、R403黄。紫外線遮光インキ層15は、DICグラフィック株製、ユニビアNT、UVカットメジウム。接着剤層16は、三井化学株製、A-525/A-52、ドライ塗布量2.8g/m2。酸素バリア層17は、凸版印刷株製、GX、酸化珪素蒸着PET、12μm、蒸着面が熱溶着層側。熱溶着層18は、タマポリ株製、LLDPE、線状低密度ポリエチレン、TTYC、60μm、片面コロナ処理。図3のbに示す層構成は、実施例2の層構成であって、基材層21上に、接着剤層16、酸素バリア層17、遮光層19、接着剤層16、熱溶着層18をこの順に設けたものである。基材層21は、東洋紡績株製、PET、ポリエステルテレフタレートフィルム、E5100、12μm、片面コロナ処理。遮光層19は、透明黄色インキ14/紫外線遮光インキ層15/透明黄色インキ14。透明黄色インキ14は、DICグラフィック株製、ユニビアNT、R403黄。紫外線遮光インキ層15は、DICグラフィック株製、ユニビアNT、UVカットメジウム。接着剤層16は、三井化学株製、A-525/A-52、ドライ塗布量2.8g/m2。酸素バリア層17は、凸版印刷株製、GX、酸化珪素蒸着PET、12μm、蒸着面が熱溶着層側。熱溶着層18は、タマポリ株製、LLDPE、線状低密度ポリエチレン、TTYC、60μm、片面コロナ処理。以下に、本発明の具体的比較例について説明する<比較例1>図4aに示す層構成は、比較例1の層構成であって、基材層21の上に、遮光層20、接着剤層16、酸素バリア層17、接着剤層16、熱溶着層18をこの順に設けたものである。基材層21は、東洋紡績株製、PET、ポリエステルテレフタレートフイルム、E5100、12μm、片面コロナ処理。遮光層20は、透明黄色インキ14/透明黄色インキ14/紫外線遮光インキ層15。透明黄色インキ14は、DICグラフィック株製、ユニビアNT、R403黄。紫外線遮光インキ層15は、DICグラフィック株製、ユニビアNT、UVカットメジウム。接着剤層16は、三井化学株製、A-525/A-52、ドライ塗布量2.8g/m2。酸素バリア層17は、凸版印刷株製、GX、酸化珪素蒸着PET、12μm、蒸着面が熱溶着層側。熱溶着層18は、タマポリ株製、LLDPE、線状低密度ポリエチレン、TTYC、60μm、片面コロナ処理。<比較例2>図4bに示す層構成は、比較例1の層構成であって、基材層21の上に、遮光層20、接着剤層22、酸素バリア層17、接着剤層22、熱溶着層18をこの順に設けたものである。基材層21は、東洋紡績株製、PET、ポリエステルテレフタレートフィルム、E5100、12μm、片面コロナ処理。遮光層20は、透明黄色インキ14/透明黄色インキ14/紫外線遮光インキ層15。透明黄色インキ14は、DICグラフィック株製、ユニビアNT、R403黄。紫外線遮光インキ層15は、DICグラフィック株製、ユニビアNT、UVカットメジウム。接着剤層22は、三井化学株製、A-525/A-52、ドライ塗布量3.8g/m2。酸素バリアー層17は、凸版印刷株製、GX、酸化珪素蒸着PET、12μm、蒸着面が熱溶着層側。熱溶着層18は、タマポリ株製、LLDPE、線状低密度ポリエチレン、TTYC、60μm、片面コロナ処理。上記実施例、比較例で得られた遮光性積層包装材料に対して、遮光性について、波長380nm480nmに於ける光線透過率を測定した。透明性について、接着剤にてドライラミネート後の遮光性積層包装材料をエージング後にヘイズメーターを用いてヘイズ濁度を測定した。外観について、エージング後、巻き外部の外観を目視で確認した。その結果を表1に示す。すなわち、実施例1、2では、比較例1、2に比べ、可視光線領域において、透明性が高いため、中の輸液バッグの文字が容易に視認できた。